医療装置であって、該装置の表面は、少なくとも1つの分子分散分布された有効成分と、少なくとも1つの担体と、を含む、安定的展延可能な液剤で、全面的または部分的にコーティングされていることを特徴とする医療装置。請求項1に記載の医療装置であって、前記少なくとも1つの有効成分と前記少なくとも1つの担体との比率が、前記有効成分:前記担体=90重量:10重量から、前記有効成分:前記担体=10重量:90重量までの範囲であることを特徴とする医療装置。請求項1~3に記載の医療装置であって、前記少なくとも1つの担体は、ポリエーテル、ポリラクトン酸、ポリエチレングリコール、ポリN-ビニルピロリドン、N-ドデシルピロリドン、N-デシルピロリドン、N-オクチルピロリドン、ポリビニルアルコール、ポリビニルアルコールの誘導体、グリコール化ポリエステル、ポリホスホエステル、ポリエチレンオキシド、プロピレンオキシド、ポリエチレンオキシド、ヒアルロン酸、PEGとポリプロピレングリコールとの共重合体、脂質、リン脂質、ポリアクリル酸、ポリアクリレート、カルボキシメチルキトサン、ラノリン、バニリン、ソルビトール、ゼラチン、ゼラチンの誘導体、単一含有量50~95重量の脂肪酸部分的グリセリド、高分散酸化ケイ素、セルロース、セルロースの誘導体、ヒドロキシプロピルセルロース、エチルセルロース、澱粉、澱粉の誘導体、デキストリン、デキストラン、α-シクロデキストリン、β-シクロデキストリン、γ-シクロデキストリン、ジメチル-β-シクロデキストリン、2-ヒドロキシプロピル-β-シクロデキストリン、ステロール、コレステロール、胆汁酸、コール酸、リトコール酸、N-アルキルラクタム、N-ドデシルカプロラクタム、N-デシルカプロラクタム、N-オクチルカプロラクタム、N-ドデシルバレロラクタム、N-デシルバレロラクタム、N-オクチルバレロラクタム、ポリオキシエチレンソルビタンモノラウレート、ポリオキシエチレンソルビタンモノパルミテート、ポリオキシエチレンソルビタンモノステアレート、ソルビタンモノラウレート、ソルビタンモノパルミテート、ソルビタンモノステアレート、ポリオキシエチレンオレイルエーテル、ポリオキシエチレンオレイルエーテル、ビス-[アルファ-メチル-4-メチル-ベンジル]-フェニル-ポリグリコールエーテル、ビス-[アルファ-メチル-4-n-ドデシル]-フェニル-ポリグリコールエーテル、ビス-4-メチル-ベンジル-フェニル-ポリグリコールエーテル、ビス-4-n-ドデシル-ベンジル-フェニル-ポリグリコールエーテル、トリス-[アルファ-メチル-4-メチル-ベンジル]-フェニル-ポリグリコールエーテル、ノニルフェノールポリグリコールエーテル、およびノニルフェノールジグリコールエーテルを含むまたはからなる群から選択されることを特徴とする医療装置。請求項3に記載の医療装置であって、前記少なくとも1つの担体は、デクスパンテノール、ヒアルロン酸、バニリン、カルボキシメチルキトサン、またはPEGであることを特徴とする医療装置。請求項1~4に記載の医療装置であって、該装置の前記表面における前記安定的展延可能な液剤は、少なくとも1つのアジュバントをさらに含むことを特徴とする医療装置。請求項5に記載の医療装置であって、前記アジュバントは、結晶化阻害剤および/または増粘剤であることを特徴とする医療装置。請求項5または6に記載の医療装置であって、前記少なくとも1つのアジュバントは、寒天、アルギン酸、チクル、ダンマル、アルシーアエキス、ジェランガムE418、グアーガムE412、アラビアゴムE414、シャゼンソウ由来のゴム、トウヒ抽出液由来のゴム、ローカストビーンゴムE410、カラヤE416、コンニャク粉E425、マスチック、ペクチン、タラガムE417、トラガカントE413、キサンタンE415、カラギーナン、セルロース、セルロースエーテル、ゼラチン、サゴ、および澱粉を含むまたはからなる群から選択されることを特徴とする医療装置。カテーテルバルーンをコーティングする方法であって、該方法は、aステント付きまたはステントなしの、コーティングされていないカテーテルバルーンを提供する工程と、b少なくとも1つの溶剤中に、少なくとも1つの抗再狭窄有効成分と担体とを含む、コーティング溶液を供給する工程と、c少なくとも1つの有効成分および前記担体を含む前記コーティング溶液を、スプレー法、ディッピング法、スプレッド法、ブラシ法、ピペット法、化学蒸着、または吹き付けによって塗布する工程と、d前記溶剤を蒸発させるか、または、高温および/または減圧下で乾燥させる工程と、を含むことを特徴とする方法。請求項8に記載の方法によって得られる、ステント付きまたはステントなしのコーティングカテーテルバルーン。請求項1~7に記載の医療装置であって、該医療装置は、ステント付きまたはステントなしのカテーテルバルーンであることを特徴とする医療装置。請求項10に記載のカテーテルバルーンであって、前記少なくとも1つの有効成分は、抗再狭窄有効成分であり、パクリタキセル、ドセタキセル、シロリムス、バイオリムスA9、ゾタロリムス、エベロリムス、ミオリムス、ノボリムス、ピメクロリムス、タクロリムス、リダホロリムス、テムシロリムス、シクロスポリン、ビタミンK、プロポフォール、およびジアゼパムを含むまたはからなる群から選択されることを特徴とするカテーテルバルーン。請求項11に記載のカテーテルバルーンであって、前記少なくとも1つの抗再狭窄有効成分は、パクリタキセルであることを特徴とするカテーテルバルーン。請求項11に記載のカテーテルバルーンであって、前記少なくとも1つの抗再狭窄有効成分は、シロリムスであることを特徴とするカテーテルバルーン。[実施例]実施例1:パクリタキセルPtxおよびデクスパンテノールを含むコーティング溶液の調製パクリタキセルシグマアルドリッチケミー社、ドイツ120mgをアセトンに溶解する。同様に、デクスパンテノールカールロート社、ドイツ30mgをエタノール500μlに溶解する。その後、両溶液を混合する。実施例2A:パクリタキセルPtxおよびPEG1:2:2w:w:wを含むコーティング溶液の調製パクリタキセル100mg、PEGA200mg、およびPEGB200mgをアセトン1000μlに溶解する。PEGAは、PEG400シグマアルドリッチケミー社、ドイツであり、分子量は380~420、平均分子量はMn400である。PEGBは、分子量が950~1050である、ポリエチレングリコールシグマアルドリッチケミー社、ドイツである。実施例2B:シロリムスおよびPEG1:2:2w:w:wを含むコーティング溶液の調製シロリムスメルク4バイオサイエンシズ、ドイツ100mgを酢酸エチルに溶解し、PEGA200mgおよびPEGB200mgを無水エタノール1000μlに溶解する。両溶液を混合する。実施例3:実施例2Aに基づくPEG/パクリタキセルを含むコーティング溶液を用いた、折畳みバルーンの全コーティング折畳みバルーンを、回転可能軸上で水平位に保持し、有効成分含有溶液を噴霧する。その後、乾燥室にて70°Cで30分間溶剤を蒸発させる。続いて、必要に応じて、コーティングステントまたは未コーティングステントむき出しステントをそれにクリンプしてもよい。ピペット法または噴霧法によって、最適なコーティングで血液適合性コーティングステントをコーティングした上で、既にコーティングされたバルーンカテーテルにクリンプするという可能性もある。実施例4:実施例1に基づくパクリタキセル/デクスパンテノールを含むコーティング溶液を用いた、バルーン襞における、折畳みバルーンのコーティング折畳みバルーンを、回転可能軸上で水平位に保持し、塗布しようとする襞が常に上側で静止しているようにする。次いで、針先の延長としてテフロン登録商標カニューレを用いて襞の始まりから襞の終わりまでゆっくり各襞に塗布し、続いて乾燥室にて70°Cで30分間乾燥させることによって、各襞を、実施例1の粘性のある有効成分含有溶液で漸進的に塗布する。結果として、透明な安定的展延可能な液剤で襞だけがコーティングされた、折畳みバルーンが得られる。これは、拡張後に特によく見ることができる。よりよい品質管理のために、クルクミンなどの少量の着色剤を導入することも可能である。続いて、必要に応じて、コーティングステントまたは未コーティングステントむき出しステントをそれにクリンプしてもよい。ピペット法または噴霧法によって、最適なコーティングで血液適合性コーティングステントをコーティングした上で、既にコーティングされたバルーンカテーテルにクリンプするという可能性もある。実施例5:パクリタキセルおよびバニリンを含むコーティング溶液の調製パクリタキセル100mgをアセトン1000μLに溶解する。同様に、バニリン100mgをエタノール500μLに溶解する。その後、両溶液を混合する。実施例6:バニリン/パクリタキセルを含むコーティング溶液を用いた、ステントの全コーティング初めに、ステントを折畳みバルーンにクリンプする。ステント付きの折畳みバルーンを、回転可能軸上で水平位に保持し、有効成分含有溶液を噴霧する。その後、乾燥室にて80°Cで30分間溶剤を蒸発させる。実施例7:ラパマイシン、グリセリン、およびカラギーナンを含むコーティング溶液の調製ラパマイシン100mgをエタノール500μLに溶解し、グリセリン500μLを添加する。そこに、カラギーナン5mgを添加する。実施例8:ラパマイシン、グリセリン、およびカラギーナンを含むコーティング溶液を用いた、折畳みバルーンの全コーティング折畳みバルーンを、回転可能軸上で水平位に保持してわずかに拡張させ、次いで有効成分含有溶液を刷毛塗りする。その後、乾燥室にて60°Cで20分間溶剤を蒸発させる。後に、バルーンを再び折り畳む。続いて、必要に応じて、コーティングステントまたは未コーティングステントをそれにクリンプしてもよい。実施例9:パクリタキセルptx、カルボポール登録商標980、およびマスチックを含むコーティング溶液の調製パクリタキセル100mgをエタノール1000μLに溶解する。この溶液を、融解したキオスマスチックシグマアルドリッチケミー社、ドイツ8mgと混合する約80°Cに加熱する。同様に、カルボポール20mgを水500μlに溶解する。その後、両溶液を混合する。実施例10:パクリタキセルptx、カルボポール登録商標980、およびマスチックを含むコーティング溶液を用いた、折畳みバルーンの全コーティング折畳みバルーンを、回転可能軸上で水平位に保持し、実施例9に基づく有効成分含有溶液を噴霧する。その後、乾燥室にて70°Cで30分間溶剤を蒸発させる。続いて、必要に応じて、コーティングステントまたは未コーティングステントむき出しステントをそれにクリンプしてもよい。ピペット法または噴霧法によって、最適なコーティングで血液適合性コーティングステントをコーティングした上で、既にコーティングされたバルーンカテーテルにクリンプするという可能性もある。実施例11:パクリタキセルptx、デクスパンテノール、およびリシノール酸を含むコーティング溶液の調製パクリタキセル120mgをアセトン1000μLに溶解する。同様に、デクスパンテノール30mgをエタノール500μLに溶解する。その後、両溶液を混合し、リシノール酸10mgを添加する。実施例12:パクリタキセル/デクスパンテノールおよびリシノール酸を含むコーティング溶液を用いた、バルーン襞における、折畳みバルーンのコーティング折畳みバルーンを、回転可能軸上で水平位に保持し、塗布しようとする襞が常に上側で静止しているようにする。次いで、針先の延長としてテフロン登録商標カニューレを用いて襞の始まりから襞の終わりまで各襞にゆっくり塗布し、続いて乾燥室にて70°Cで30分間乾燥させることによって、各襞を、実施例11の粘性のある有効成分含有溶液で漸進的に塗布する。続いて、必要に応じて、コーティングステントまたは未コーティングステントむき出しステントをそれにクリンプしてもよい。ピペット法または噴霧法によって、最適なコーティングで血液適合性コーティングステントをコーティングした上で、既にコーティングされたバルーンカテーテルにクリンプするという可能性もある。実施例13:パクリタキセルptx、ポリエチレングリコール、およびレゾルシンを含むコーティング溶液の調製パクリタキセル120mgをエタノール800μLに溶解し、レゾルシンメルク4バイオサイエンシズ、ドイツ2mgを添加する。同様に、PEGB実施例2参照200mgをアセトン1000μLに溶解する。その後、両溶液を混合する。実施例14:パクリタキセルptx、ポリエチレングリコール、およびレゾルシンを含むコーティング溶液を用いた、バルーンカテーテルのコーティングバルーンカテーテルを、アダプタを介して回転モータの駆動軸にピンで固定し、折れ曲がることなく水平面で静止するように固定する。バルーンに小さい圧力を適用した後、設定された数の塗料をバルーンに塗布することによって、バルーンの表面全体を溶液でコーティングする。溶剤がよく蒸発した末に安定的展延可能な液剤が形成されるまで、投与針および溶接されたドラッグワイヤを用いて、回転しているバルーンの上で少量の溶液をドラッギングする。その後、カテーテルをその機械から取り外し、60°Cで一晩さらに回転させながら乾燥する。続いて、必要に応じて、コーティングステントまたは未コーティングステントむき出しステントをそれにクリンプしてもよい。ピペット法または噴霧法によって、最適なコーティングで血液適合性コーティングステントをコーティングした上で、既にコーティングされたバルーンカテーテルにクリンプするという可能性もある。実施例15:ラパマイシン、デクスパンテノール、およびイソマルトを含むコーティング溶液の調製ラパマイシンメルク4バイオサイエンシズ、ドイツ150mgを酢酸エチル1000μlに溶解する。同様に、デクスパンテノール60mgをエタノール500μLに溶解する。その後、両溶液を混合し、イソマルトカールロート社、ドイツ5mgを添加する。実施例16:ラパマイシン/デクスパンテノールおよびイソマルトを含むコーティング溶液を用いた、バルーン襞における、ステントのコーティングステントを清浄にした後、実施例15のコーティング溶液の第1の層をステントに噴霧する。この層を室温で乾燥させた後、実施例15のコーティング溶液の第2の層をステントに噴霧し、次いで、乾燥室にて70度で30分間ステントを乾燥させる。続いて、必要に応じて、コーティングステントまたは未コーティングステントむき出しステントをそれにクリンプしてもよい。ピペット法または噴霧法によって、最適なコーティングで血液適合性コーティングステントをコーティングした上で、既にコーティングされたバルーンカテーテルにクリンプするという可能性もある。実施例17:コーティングの接着特性に関する調査豚から血管を抽出し、これも血管を通って灌流することになっている、生理食塩水中に保存する。続いて、血管中でバルーンカテーテルを拡張し、バルーンカテーテルに付着および残留しているコーティング量を測定する。この試験は、実施例に基づいて製造された全てのカテーテルバルーンにおいて、バルーン表面に少量<15のコーティングしか残留していないことを示した。実施例18:ステントの共有結合性血液適合性コーティング:医療用ステンレス鋼LVM316製の、拡張されていない清浄なステントを、エタノール/水の混合物50/50:v/vに対する3アミノプロピルトリエトキシシランの2溶液に5分間浸漬し、その後乾燥させた。続いて、脱塩水でステントを一晩洗浄した。脱硫および再アセチル化されたヘパリン3mgを、pH4.75の0.1MMES緩衝液2N-モルホリノエタンスルホン酸30mlに溶解し、N-シクロヘキシル-N’2-モルホリノエチルカルボジイミド-メチルpトルエンスルホン酸塩30mgと混合する。この溶液中でステントを4°Cで一晩撹拌した。これに続いて、水および4MNaCl溶液で広範な洗浄を行った。